(57)【要約】【課題】金型４の湯口９に近い溶融金属を常に高い温度に保持することが可能であり、これにより脱型毎の溶融金属の炉側への戻しも不要となり、鋳造サイクルを短くすることが可能であると共に、酸化物の発生を抑える。【解決手段】鋳造装置は金属が溶融状態で収納された溶融金属の供給源側から溶融金属を金型４の湯口９を通してその中のキャビティ１０に充填するための溶融金属の供給路を有し、この金型４内で充填された溶融金属を凝固させて鋳物を成型する。金型４の湯口９の手前にセラミック系繊維や粉体を固めたパッキング材と断熱材１７を設け、この断熱材１７に形成した流路２１を介して金型４の湯口９と前記溶融金属の供給源側とを接続し、この断熱材１７の流路２１の中に溶融金属を前記キャビティ１０に充填する直前の溶融金属の液位２２を設定する。【選択図】図１
2011025296.tif 000002
【特許請求の範囲】
【請求項１】
金属が溶融状態で収納された溶融金属の供給源側から溶融金属を金型４の湯口９を通してその中のキャビティ１０に充填するための溶融金属の供給路を有し、この金型４内で充填された溶融金属を凝固させて鋳物を成型する鋳造装置において、金型４の湯口９の手前にセラミック系繊維や粉体を固めたパッキング材と断熱材１７を設け、この断熱材１７に形成した流路２１を介して金型４の湯口９と前記溶融金属の供給源側とを接続し、この断熱材１７の流路２１の中に溶融金属を前記キャビティ１０に充填する直前の溶融金属の液位２２を設定したことを特徴とする鋳造装置。
【請求項２】
断熱材１７は熱伝導率０．５Ｗ／ｍＫ以下のセラミックからなることを特徴とする請求項１に記載の鋳造装置。
【請求項３】
金型４にヒータ１８、１９を設けたことを特徴とする請求項１または２に記載の鋳造装置。
【請求項４】
金型４の湯口９からその奥部にわたり前者の温度が後者より高くなるような温度勾配を形成することを特徴とする請求項１〜３の何れかに記載の鋳造装置。
【請求項５】
湯口９を横向きに向けて金型４を配置し横向射出型としたことを特徴とする請求項１〜４の何れかに記載の鋳造装置。
【発明の詳細な説明】
【技術分野】
【０００１】
本発明は金属が溶融状態で収納された溶融金属槽から溶融金属を金型に充填した後、この金型内で溶融金属を凝固させて鋳物を成型する鋳造装置に関し、特に鋳物成型後の金型の脱型時における金型の湯口側での溶融金属の冷却、硬化を防止し、鋳造サイクルの短縮化、鋳造歩留まりの向上を図った鋳造装置に関する。
【背景技術】
【０００２】
溶湯と金型内の鋳物形状のキャビティとの間の圧力差に対抗して、キャビティ内に溶湯を充填して鋳造する方法に、低圧鋳造法、差圧鋳造法及び減圧鋳造法等がある。このうち低圧鋳造法は、溶解金属を収納した密閉炉に不活性ガスや二酸化炭素等のガスによる比較的低い圧力を付加し、この圧力で密閉炉内の溶融金属をストークを介して上方に押し上げ、密閉炉の上位に配置された鋳型に溶融金属を充填し、鋳物を製造する方法である。この低圧鋳造法は、車輌の部材等に使用されるアルミニウム合金等の鋳物製品を製造するのに広く利用されている。
【０００３】
図７は従来の低圧鋳造装置を示す断面図である。気密に密閉された密閉炉１の上部に設けたガス注入口２０に不活性ガスや二酸化炭素等のガスの図示してない供給源が接続され、密閉炉１の中にガスが圧送される。密閉炉１の内部に上面が開口した耐熱黒鉛容器であるルツボ２が収納され、このルツボ２の外壁に沿ってヒータ３が配設されている。このルツボ２の中央部に密閉炉１の蓋に取付けられたストーク８の下端が浸漬されている。密閉炉１の上に下金型５と上金型６とからなる金型４が配置されている。下金型５と上金型６との合わせ面にそれぞれ凹部が形成されており、この下金型５と上金型６とを重ね合わせたときに、前記凹部により鋳物形状のキャビティ１０が形成される。またこのキャビティ１０内には必要に応じて中子７が収納される。前記ストーク８の上端は金型４の底部に設けられたキャビティ１０に通じる湯口９に接続されている。
【０００４】
このような鋳造装置においては、不活性ガスをガス注入口２０から密閉炉１内に注入する。このガス圧力により、ルツボ２内の溶融金属の湯面が加圧されて、溶融金属溶湯が押し上げられ、ストーク８を介して金型のキャビティ１０内に充填される。キャビティ１０に充填した溶融金属が冷却されて凝固した後、図示していない油圧機構により上金型６を上昇させてキャビティ１０を開き、下金型５から鋳物を取り出す。
【０００５】
図８は密閉炉１に収納した溶融金属をストーク８’を通して湯溜め１２に送り、この湯溜め１２から金型４のキャビティ１０内に充填する例である。密閉炉１の中の溶融金属は浸漬ヒータ１３で加熱され、溶融状態が維持される。密閉炉１の中へは溶湯供給口１１から溶融金属が供給される。ストーク８’から湯溜めに至る部分は溶融金属の温度低下による凝固を防ぐためヒータ３で加熱される。その他の構成は基本的に図７の従来例と同じであり、同じ部分は同じ符合で示している。
【０００６】
図９は図７により前述した従来の鋳造装置において、金型４への溶融金属の汲み上げをガスの圧力によらず、溶融金属電磁ポンプにより行うものである。すなわちストーク（ダクト）８の中間部の外側に溶融金属電磁ポンプの誘導子１４を設け、これに対応してストーク８の中に誘導子１４で発生した磁界の磁路を形成するためのコア１５を配置している。誘導子１４に三相電流を通電し、これにより誘導子１４とコア１５との間で移動磁界を発生させて、ストーク８の中の溶融金属に上方の推力を与え、溶融金属を金型４のキャビティ１０内に充填する。その他の構成は基本的に図７の従来例と同じであり、同じ部分は同じ符合で示している。
【０００７】
図１０は図８により前述した従来の鋳造装置において、金型４への溶融金属の汲み上げをガスの圧力によらず、溶融金属電磁ポンプにより行うものである。すなわちストーク（ダクト）８‘の中間部の外側に溶融金属電磁ポンプの誘導子１４を設け、これに対応してストーク８’の中に誘導子１４で発生した磁界の磁路を形成するためのコア１５を配置している。誘導子１４に三相電流を通電し、これにより誘導子１４とコア１５との間で移動磁界を発生させて、ストーク８‘の中の溶融金属に上方の推力を与え、溶融金属を金型４のキャビティ１０内に充填する。その他の構成は基本的に図８の従来例と同じであり、同じ部分は同じ符合で示している。
【０００８】
このような低圧鋳造装置において、金型４のキャビティ１０内で溶融金属が凝固したとき、凝固収縮した容積分の溶融金属が金型４の湯口９を通して常に供給されなければならない。そのために図７や図９で示すように、湯口９に接続されたストーク８が、それぞれルツボ２側から熱輻射で加熱され、ヒータ３‘で直接加熱されるようにしている。また図８や図１０で示すように密閉炉１から離して金型４を配置しているものでは金型４の下に湯溜め１２を設け、この湯溜め１２をヒータ３で加熱している。このような構造とすることにより、金型４は温度の高い順に湯口９、下金型５、上金型６の順で温度勾配が形成され、キャビティ１０内の溶融金属は上から下へと凝固していき、最後に湯口９の溶融金属が凝固するという指向性凝固がなされる。この間に凝固収縮した容積分の溶融金属は湯口９側からキャビティ１０内に供給される。これによりいわゆる引け巣や引け緩みの無い鋳物を鋳造することが出来る。
【０００９】
低圧鋳造法は、ガスを巻き込まずにルツボ２や密閉炉１’内の酸化物の少ない溶融金属を静かに金型４のキャビティ１０内に下から上へと充填することにより、気泡や酸化物を含まない鋳物を容易に鋳造出来る利点がある。さらに前記のような温度勾配により、キャビティ１０内で上から下へと溶融金属の凝固が起こり、最後に湯口９の部分の溶融金属が凝固することにより、キャビティ１０内で溶融金属が凝固して収縮した容積分だけ湯口９から溶融金属を追加して充填される。これによりキャビティ１０内で溶融金属が凝固中に引け巣や引け緩みが起こらない。これらの理由から低圧鋳造法では重力鋳造法やダイカスト法等の他の鋳造法に比べて良質の鋳物を鋳造することが出来る。
【００１０】
しかし低圧鋳造法では金型４の熱容量が大きいうえに、ストーク８や湯溜め１２にある溶融金属からの熱伝導により金型４に絶えず熱供給される。また溶融金属が凝固するときに放出される凝固潜熱により鋳造サイクル毎に金型４が温度上昇する。これらが原因でキャビティ１０内に充填した溶融金属が凝固しにくい。キャビティ１０内で溶融金属が凝固し、それが或る程度の強度になる温度、例えばアルミニウムの場合では変形させずに鋳物を金型から取り出すには４００℃以下にならないと出来ないので、１サイクルの鋳造時間が長くなってしまう。
【００１１】
鋳造サイクルが短く、量産性が高いダイカストの例では、常温に近い金型のキャビティ内に高圧で瞬時に溶融金属を射出、充填し、これを凝固させた後、脱型して鋳物を取り出し、キャビティの内面に離型剤を塗布し、金型を閉めるまでの１鋳造サイクルは小さい鋳物で数十秒程度であり、大きい鋳物でも数分以内である。これに対し、一般的に低圧鋳造では１鋳造サイクルが７分〜１０数分かかる。
【００１２】
低圧鋳造において重要なのは前述した金型の温度勾配である。すなわち鋳物に引け巣や引け緩みを生じさせないようにするためにはキャビティ１０の中に充填された溶融金属がまず湯口９から最も遠い位置から凝固を始め、最後に湯口９の部分で凝固することが必要となる。そのためには温度が高い順に湯口９、下金型５、上金型６の順で温度勾配を形成することが特に重要である。例えばストーク８を交換した後、その予熱が十分で無い場合には湯口９の温度が下がり、溶融金属が凝固してキャビティ１０を塞いでしまうこともある。これを防ぐための対策として、湯口９の開口径をストーク８の径より小さくしている。しかしそれでも溶融金属の温度が低いときは湯口９で溶融金属が凝固することもある。
【００１３】
金型は一般に鋼材で作られており、熱容量が大きく、昇降温に時間がかかる。例えば鋳造準備の昇温では１〜２時間、ガスバーナー加熱で２００℃程度の温度に予熱してから鋳造を開始する。鋳造サイクルを繰り返していくと金型の温度が徐々に上昇していくが、所定の定常温度（アルミニウムの鋳造の場合は約３５０℃）以上に金型の温度が高くならないように、金型や架台も含めたその周辺部材から自然放熱がなされ、飽和温度となるように設計されている。しかしこれでは注湯後金型の湯口にある溶融金属からの熱供給によってキャビティ内の鋳物を変形させずに脱型出来る温度（アルミニウムの鋳造の場合は３５０℃ ）以下に降温するのに時間がかかってしまう。
【００１４】
また逆にキャビティ内の鋳物が変形しない程度に硬化する温度まで降下させたとき、湯口の手前にあるストークや湯溜めの温度が金型側に奪われてしまい、溶融金属の凝固点付近まで温度が下がってしまう。この温度で金型に溶融金属を注入すると溶融金属が湯口９やキャビティ１０の中で一部凝固し、これが溶融金属の流動を妨げるいわゆる湯回り不良を起こす原因となる。よってそのまま溶融金属をキャビティに充填することは出来ないので、一旦ストークや湯溜めの溶融金属を密閉炉１、１’側に戻して再加熱してから再供給するという面倒な操作が必要となる。またこのとき湯溜めやストークに空気が入り込み、溶融金属の空気と接触する部分に酸化物が出来てしまい、酸化物の除去作業等のメンテナンスが必要となる。
【００１５】
湯溜め１２を大きくすれば溶融金属の温度低下を抑えることが出来るが、装置が大形になってしまう。この湯溜めは金型の湯口を加熱し、この湯口から金型の上にいくに従って次第に温度が低くなるような温度勾配を形成する必要から、金型の下に配置しなければならない。そのため低圧鋳造装置ではダイカスト鋳造機のように金型を横に置いて鋳造することが出来ない。金型を湯溜めの上に配置すると金型の位置は必然的に高くなる。それだけ金型の取り付け、金型の開閉を行うための油圧機構等も高い位置に配置しなければならず、操作やメンテナンスが面倒である。
【００１６】
金型へ注湯された溶湯が、湯口９から遠い所から凝固して、順次湯口９まで凝固して来て、鋳物が取り出し可能な温度まで降下し、かつ湯口９の下部では溶湯が固まらない状態で維持されている間に、ストーク内の溶湯を下げるべく炉内のガス圧を下げたり、電磁ポンプの出力を下げたりして、凝固している鋳物と溶湯を切り離さなければならない。しかし、金型内のキャビティーと湯口も鋳物と溶湯で密閉状態になっているので、炉内のガス圧を下げても電磁ポンプの出力を下げても湯口９の下部にある溶湯は下がらない。従って、上金型を図示していない油圧機構で上に切り離した時に初めて金型内に空気が入って湯口９の下部にある溶湯が下がる。
【００１７】
このときにストーク内の湯が勢い良く炉側に戻ってしまい、炉底にある酸化物等を舞い上げてしまい、次の注湯時に酸化物を巻き込んでしまう事になる。この逆流を少なくする為に、炉内のガス圧を少し残したり、電磁ポンプの出力を少し残して置く事も可能であるが、ストーク内に温度が低下した溶湯が残ることに成るので、次の注湯が可能な温度の６８０℃以上で、出来れば７００℃以上なるまで待たなければ成らない。注湯可能な温度以下で注入すると金型内に充填完了する前に湯が固まってしまう湯廻り不良を起こしてしまうことになる。この待ち時間を無くす為にはストーク内の湯を炉に一旦戻せば良いが、上記の様な問題が生じてしまう事になる。
【先行技術文献】
【特許文献】
【００１８】
【特許文献１】特開２００６−２７２４４８号公報
【特許文献２】特開平１１−２１６５５５号公報
【特許文献３】特開平１０−０５８１１６号公報
【特許文献４】特開平１０−０１５６５６号公報
【特許文献５】特開平０９−３０００６０号公報
【特許文献６】特開平０９−１０３８６５号公報
【特許文献７】特開平０８−２２９６６１号公報
【特許文献８】特表平０９−５０１８７２号公報
【発明の概要】
【発明が解決しようとする課題】
【００１９】
本発明は前記従来の鋳造装置における課題に鑑み、金型の湯口に近い溶融金属を常に高い温度に保持することが可能であり、これにより脱型毎の溶融金属の炉側への戻しも不要となり、鋳造サイクルを短くすることが可能であると共に、溶融金属に酸化物が発生しにくい鋳造装置を提供することを目的とする。
【課題を解決するための手段】
【００２０】
本発明では前記の目的を達成するため、キャビティの湯口とストークや湯溜めとの間にセラミック系繊維や粉体を固めたパッキング材と断熱材を設けて湯口以外の湯が当たる金型を断熱し、この断熱材に形成した溶融金属の流路を介して金型を溶融金属の供給源側に接続すると共に、溶融金属を湯口からキャビティに充填する前の注入準備段階の溶融金属液位を前記断熱材の流路の中に設定し、維持するようにした。このパッキン材により湯口から断熱材に掛けて完全な密閉状態には成らず、注入後金型内で湯が指向性凝固したら直ぐにストーク内の圧力を少し下げれば、脱型前に自然に湯面は断熱材に戻り、脱型時に伴う湯口の温度の低下を防ぎ、湯口の手前にある溶融金属をその供給源側に戻すことがなくなり、鋳造サイクルの短縮化、溶融金属の酸化物の発生防止等が可能となる。
【００２１】
すなわち、本発明による鋳造装置は基本的には金属が溶融状態で収納された溶融金属の供給源側から溶融金属を金型４の湯口９を通してその中のキャビティ１０に充填するための溶融金属の供給路を有し、この金型４内で充填された溶融金属を凝固させて鋳物を成型するものである。この鋳造装置において、金型４の湯口９の手前にセラミック系繊維や粉体を固めたパッキング材２４と断熱材１７を設け、この断熱材１７に形成した流路２１を介して金型４の湯口９と前記溶融金属の供給源側とを接続し、この断熱材１７の流路２１の中に溶融金属を前記キャビティ１０に充填する直前の溶融金属の液位２２を設定したものである。
【００２２】
ここでいう「溶融金属の供給源」とは一般には金属が溶融状態で収納されたルツボやセラミックスを内張りした保持炉等の溶融金属槽である。この溶融金属の供給源から金型４の湯口９に溶融金属を供給する供給路は一般にストーク８、８’であり、湯口９の手前に湯溜め１２を設けている場合はそれも溶融金属の供給路に含まれる。
また金型４にヒータ１８、１９を設け、その湯口９とキャビティ１０内の前記湯口９から最も遠い位置との間で前者が後者より温度が高くなるような温度勾配を形成する。
【発明の効果】
【００２３】
以上説明した本発明による鋳造装置では金型４の湯口９の手前にセラミック系繊維や粉体を固めたパッキング材２４と断熱材１７を配置し、この断熱材１７に溶融金属の流路２１を形成した事により、湯口９から断熱材１７に掛けて完全な密閉状態には成らず、脱型前にストーク内の圧力を少し下げると、その圧力に応じて湯面は脱型前に断熱材１７に下がり、脱型に伴う湯口９の手前の溶融金属が冷却されない。これにより湯口９の温度低下は最小限になり溶融金属の充填直後の凝固も防げるので、いわゆる湯回り不良も防止出来る。この断熱材１７の流路２１の中に溶融金属を金型４のキャビティ１０に充填する直前の溶融金属の液位２２を設定したので、溶融金属を金型４のキャビティ１０に充填した後にその都度溶融金属の供給源側に溶融金属を戻す必要がない。これにより鋳造サイクルの短縮が図れるのに加え、ストーク８、８’等の溶融金属の供給路に溶融金属の酸化物が発生しないため、鋳造歩留まりの向上を図ることが出来る。
【図面の簡単な説明】
【００２４】
【図１】本発明による鋳造装置の一実施例を示す断面図である。
【図２】本発明による鋳造装置の他の実施例を示す断面図である。
【図３】本発明による鋳造装置の他の実施例を示す断面図である。
【図４】本発明による鋳造装置の他の実施例を示す断面図である。
【図５】本発明による鋳造装置の他の実施例を示す断面図である。
【図６】本発明による鋳造装置の金型の湯口の断面形状の例を示す拡大部分断面図である。
【図７】鋳造装置の従来例を示す断面図である。
【図８】鋳造装置の他の従来例を示す断面図である。
【図９】鋳造装置の他の従来例を示す断面図である。
【図１０】鋳造装置の他の従来例を示す断面図である。
【発明を実施するための最良の形態】
【００２５】
本発明ではその目的を達成するため、金型の湯口とその手前の流路との間にセラミック系繊維や粉体を固めたパッキング材と断熱材を配置し、この断熱材に金型の湯口と溶融金属の供給源側とを接続する流路を形成した。
以下、本発明を実施するための最良の形態について、実施例をあげて詳細に説明する。
【００２６】
図１は本発明による低圧鋳造装置の一実施例を示す断面図である。この低圧鋳造装置の構成は基本的に図７により前述した従来例と同じであり、同じ部分は同じ符合で示している。
気密に密閉された密閉炉１の上部に設けたガス注入口２０に不活性ガスや二酸化炭素等のガスの供給源が接続され、密閉炉１の中にガスが圧送される。密閉炉１の内部に上面が開口した耐熱黒鉛容器であるルツボ２が収納され、このルツボ２の外壁に沿ってヒータ３が配設されている。このルツボ２の中央部に密閉炉１の蓋に取付けられたストーク８の下端が浸漬されている。密閉炉１の上に下金型５と上金型６とからなる金型４が配置されている。下金型５と上金型６との合わせ面にそれぞれ凹部が形成されており、この下金型５と上金型６とを重ね合わせたときに、前記凹部により鋳物形状のキャビティ１０が形成される。またこのキャビティ１０内には必要に応じて中子７が収納される。前記ストーク８の上端は金型４の底部に設けられたキャビティ１０に通じる湯口９に通じる。
【００２７】
このような鋳造装置において、ストーク８とこれに続く金型４の湯口９との間にセラミック系繊維や粉体を固めたパッキング材２４と断熱材１７を設ける。断熱材１７の中心は空孔となっていて、その部分がストーク８と金型４の湯口９との間の溶融金属の流路２１となっている。さらに金型４のキャビティ１０に溶融金属の充填を繰り返すとき、充填直前の準備段階、いわゆる鋳造スタンバイ時の溶融金属の液位２２を前記断熱材１７の流路２１の中に設定する。この溶融金属の液位２２は前記ガス注入口２０から密閉炉１の中に注入される不活性ガスや二酸化炭素等のガスの気圧により設定し、これを維持する。
【００２８】
このように断熱材１７を金型４の湯口９の手前に配置することにより、金型４の湯口９の温度が維持され、金型４にはヒータ１８,１９を設けて湯口９、下金型５、上金型６の順で温度が高い温度勾配が形成される。これによりキャビティ１０内の溶融金属は上金型６側から下金型５の順で凝固していき、最後に湯口９の溶融金属が凝固するという指向性凝固がなされる。このとき凝固収縮した容積分の溶融金属は湯口９側からキャビティ１０内に追加供給されることによっていわゆる引け巣や引け緩みの無い鋳物を鋳造することが出来る。
【００２９】
いわゆる鋳造スタンバイ時の溶融金属の液位２２を前記断熱材１７の流路２１の中に設定したので、キャビティ１０に溶融金属を充填した後、湯口９付近の溶融金属をそのルツボ２に戻す必要はない。従って溶融金属を戻した時にストーク８の内壁等に生じていた酸化物が発生せず、酸化物による鋳造物の品質低下が起こらない。また溶融金属を金型４のキャビティ１０に充填する毎に供給源側に溶融金属をその供給源側へ戻さないので、金型４への溶融金属の充填サイクルを速くすることが出来、鋳造サイクルの高速化が可能となる。
【００３０】
前記のような金型４の温度勾配を形成するため、金型４にヒータ１８、１９を設ける。例えば図１に示した実施例では、金型４の下金型５と上金型６とにそれぞれカートリッジヒータ等の棒状のヒータ１８、１９が埋め込まれている。下金型５のヒータ１８は下金型５に開けた湯口９を加熱するヒータを兼ねる。
【００３１】
この鋳造装置で鋳物を鋳造する場合は不活性ガスをガス注入口２０から密閉炉１内に注入する。このガス圧力により、ルツボ２内の溶融金属の湯面が加圧されて、溶融金属溶湯が押し上げられ、ストーク８を介して金型のキャビティ１０内に充填される。キャビティ１０に充填した溶融金属が冷却されて凝固した後、図示していない油圧機構により上金型６を上昇させてキャビティ１０を開き、下金型５から鋳物を取り出す。この鋳物を取り出すための脱型のときにはすでに湯口９の下の前記断熱材１７まで湯面が戻っていて温度が維持されるため、湯口９の手前にある溶融金属をルツボ２側に戻す必要がない。すなわちガス注入口２０から密閉炉１内に注入するガスの圧力を必要な気圧に維持し、これにより溶融金属の液位２２を断熱材１７の流路２１の中に維持する。
【００３２】
前記の断熱材１７は所要の熱伝導率が低いという断熱性能を有する他、、機密性、耐熱性、溶融金属に対する耐腐食性等の特性を備える必要がある。熱伝導率としては０．５Ｗ／ｍＫ以下であることが必要条件となる。次の表は鋳造用の金属がアルミニウムである場合に前記の断熱材１７として使用することが出来る材料の熱伝導率と断熱材１７の必要厚さを示す。
【００３３】
【表１】
2011025296.tif 000003
【００３４】
熱伝導率が０．５Ｗ／ｍＫでは断熱材１７の必要厚さは製造上の限界となる１５０ｍｍ程度となる。熱伝導率がそれより小さければそれだけ薄い断熱材１７で済む。
しかし、湯面保持の制御性から５０ｍｍ以上の厚みがあったほうが良く、電気的な力を用いる電磁ポンプによる湯面制御が望ましい。
表１においてセラミックファイバのハードボードとフェームドシリカはシリカ成分が多いと溶融アルミニウムに対する耐食性が悪いので、シリカ成分は２０重量％以下であることが要求される。また表１中の「フェームドシリカ」は酸化チタンや酸化ジルコニウムを配合した粒径７μｍ程度の超微粒子シリカを意味する。
表１に記載した断熱材は、気密性は無く、僅かに通気性があるので、パッキン２４と合わせてストーク内の圧力を僅かに下げると湯面が自然に断熱材１７の位置に低下させることが出来る。
【００３５】
図２は密閉炉１’に収納した溶融金属を密閉炉１’からその外部に引き出したストーク８を通して金型４のキャビティ１０内に充填する例である。密閉炉１’の中の溶融金属は浸漬ヒータ１３で加熱され、溶融状態が維持される。密閉炉１’の中へは溶湯供給口１１から溶融金属が供給される。ストーク８は密閉炉１’から金型４のキャビティ１０の湯口９の手前の断熱材１７の流路２１に至るまで設けられている。このストーク８には溶融金属の温度低下による凝固を防ぐためヒータ３で加熱される。その他の構成は基本的に図１の実施例と同じであり、同じ部分は同じ符合で示している。
【００３６】
図３は図１により前述した従来の鋳造装置において、金型４への溶融金属の汲み上げをガスの圧力によらず、溶融金属電磁ポンプにより行うものである。すなわちストーク（ダクト）８の中間部の外側に溶融金属の誘導子１４を設け、これに対応してストーク８の中に誘導子１４で発生した磁界の磁路を形成するためのコア１５を配置している。誘導子１４に三相電流を通電し、これにより誘導子１４とコア１５との間で移動磁界を発生させて、ストーク８の中の溶融金属に上方の推力を与え、これを金型４のキャビティ１０内に充填する。その他の構成は基本的に図１の実施例と同じであり、同じ部分は同じ符合で示している。
【００３７】
断熱材１７の中に形成した流路２１に溶融金属の液面２２を設定する場合、図１や図２により前述したガスの圧力により溶融金属を押し出して液面２２を保持する方式のものでは、ガスの圧力を精度良く短時間に制御することが難しい。そのため、この図３に示すような溶融金属電磁ポンプを使用した給湯方式がより好ましいと言える。
【００３８】
図４は図２により前述した従来の鋳造装置において、金型４への溶融金属の汲み上げをガスの圧力によらず、ストーク８の途中に設けた溶融金属電磁ポンプにより行うものである。すなわち密閉炉１’のストーク（ダクト）８の中間部の外側に溶融金属の誘導子１４を設け、これに対応してストーク８の中に誘導子１４で発生した磁界の磁路を形成するためのコア１５を配置している。誘導子１４に三相電流を通電し、これにより誘導子１４とコア１５との間で移動磁界を発生させて、ストーク８の中の溶融金属に上方の推力を与え、溶融金属を金型４のキャビティ１０内に充填する。その他の構成は基本的に図２の実施例と同じであり、同じ部分は同じ符合で示している。
【００３９】
図５は図２により前述した従来の鋳造装置において、金型４を横方向に配置した横向き射出型の鋳造装置を示したものである。金型４の湯口９も横に開くため、ストーク８の湯口９側は横向きとなり、ストーク８と金型４の湯口９との間にパッキン材２４と横向きの流路２１を有する断熱材１７が配置される。
【００４０】
この鋳造装置は断熱材１７を使用して金型４とストーク８とを熱的に分離する方式なので、金型４の横方向に開いた湯口９から溶融金属を充填出来る構成を簡単に組むことができる。この実施例では金型４が横向きなので、同金型４を取り付けたり或いは上金型を開いて脱型するための油圧機構を金型４の横に配置することが出来る。これにより同油圧機構を低い位置に設置出来る利点があり、メンテナンス性に優れている。
【００４１】
さらにこの図５に示した実施例では図２の実施例と異なり、金型４への溶融金属の汲み上げをガスの圧力によらず、密閉炉１’の中の溶融金属に浸漬した錘２１とストーク８の途中に設けた溶融金属電磁ポンプにより行う。すなわちストーク（ダクト）８の中間部の外側に溶融金属の誘導子１４を設け、これに対応してストーク８の中に誘導子１４で発生した磁界の磁路を形成するためのコア１５を配置している。また密閉炉１’の中の溶融金属に錘２１を浸漬し、この錘２１の上下動によりストーク８側の溶融金属の液位を調整する。
【００４２】
密閉炉１’内の錘２３により同密閉炉１’内の溶融金属をストーク８側に押し出し、溶融金属の液位２２が前記断熱材１７の流路２１の中のレベルに設定する。この状態で誘導子１４に三相電流を通電し、これにより誘導子１４とコア１５との間で移動磁界を発生させて、ストーク８の中の溶融金属に上方の推力を与え、これを前記断熱材１７の流路２１から金型４の湯口９を通してキャビティ１０内に充填する。
その他の図５に示した実施例の構成は基本的に図２の実施例と同じであり、同じ部分は同じ符合で示している。
【００４３】
図６は前述した実施例において使用する断熱材１７の流路２１の断面形状の例を示す。図１〜図５により前述した実施例による鋳造装置では、断熱材１７の流路２１はストレートの円筒形であった。これに対して図６（ａ）〜（ｃ）では流路２１にテーパを設けている。図６（ａ）、（ｂ）は流路２１のテーパが上下で一定であり、図６（ａ）と図６（ｂ）とではそのテーパが逆方向である。図６（ｃ）は流路２１のテーパが中間部で上下正逆反対になっており、流路２１の中間部が最も細くなっている。いずれも流路２１は、必要最小限の口径で、かつ図６の様に絞りを入れて金型方向に熱が必要以上に流れてないようにしている。
【００４４】
現在は有限要素法等の解析法が発達しているため、金型４内の非定常の溶融金属の凝固解析が出来、さらにストーク８の溶融金属の温度分布も比較的容易に計算することが出来る。これにより金型４のキャビティ１０に溶融金属を充填した後、湯口９で何秒後に固まり、溶融金属をストーク８に何秒後に戻すのがよいか解析的に計算によって求めることが出来る。
【００４５】
しかし実際の鋳造装置では解析的に求めにくい接触熱抵抗が多く存在する押え金具等の影響があり、厳密には計算通りにならないことも多い。従って実際の鋳造装置の設計と製造に当たっては、設計、製造した鋳造装置を試運転し、その結果から断熱材１７の流路２１の断面積や形状を修正する必要がある。前述の通り金型４は一般に鋼材からなっており、その湯口９を機械加工により修正することは手数と時間がかかる。しかも湯口９を拡大することは或る程度可能であっても、細く絞り込む修正を行うときは別材で口金を加工し、これをネジ等の手段で湯口に取り付ける必要がある。これに対し表１に示した断熱材用の材質は機械加工が可能なセラミックであるうえ、金型４に比べて小さいため、断熱材１７の流路２１の径や形状の変更は比較的容易である。
【産業上の利用可能性】
【００４６】
本発明は、鋳造準備及び鋳造サイクルの時間を短くして歩留まり良く鋳物の鋳造を行うことが出来るので、車輌の部材等に使用されるアルミニウム合金等の鋳物製品を能率よく製造するのに利用することが可能である。
【符号の説明】
【００４７】
４      金型
８      ストーク
９      金型の湯口
１２    湯溜め
１７    断熱材
１８    ヒータ
１９    ヒータ
２１    断熱材の流路
【図１】
2011025296.tif 000004
【図２】
2011025296.tif 000005
【図３】
2011025296.tif 000006
【図４】
2011025296.tif 000007
【図５】
2011025296.tif 000008
【図６】
2011025296.tif 000009
【図７】
2011025296.tif 000010
【図８】
2011025296.tif 000011
【図９】
2011025296.tif 000012
【図１０】
2011025296.tif 000013